(57)【要約】      （修正有）【課題】本発明は、人の身体能力を高めることを目的とする振動情報が記録された振動情報記録水と所定の物質とを混合攪拌した後、振動情報記録素材に変え、触れているだけで最大筋力、心肺機能および集中力の向上を促すことが出来る身体能力向上具を提供する。【解決手段】振動情報を振動情報インプリンターを用いて製造する工程と、混合振動情報記録水を製造する工程と、第一の混合振動情報記録水を所定数複製する工程と、前記所定数の第一の混合振動情報記録水をすべて混合して第二の混合振動情報記録水を製造する工程と、前記工程を所定回数繰り返して製造された処理済振動情報記録水と顔料を所定の比率で混合攪拌する工程と、所定時間自然放置して水分を蒸発させる工程と、凝固状態となった顔料をパウダー状に粉砕する工程と、顔料を成形前の樹脂に所定比率で配合する工程と、所定の形状に成形することで所定の身体能力向上具を製造することを特徴とする。【選択図】図１
2006158929.tif 000002
【特許請求の範囲】
【請求項１】
精製水にＦｅ化合物含有鉱石を所定期間接触させて得られるＦｅ化合物接触水と塩化ナトリウムを所定の比率で混合し、その後精製水により所定の倍率で希釈して所定時間攪拌する工程を所定回数繰り返して得られる振動情報記録水に、振動情報計測装置に予め記録され、且つ身体能力の向上作用を有する固有の「陰」、「陽」、「中庸」の性質を持つ振動情報を振動情報インプリンターを用いてそれぞれ３種製造する工程と、
前記「陰」、「陽」、「中庸」の性質を持つ振動情報が記録された３種の振動情報記録水を混合してベースとなる混合振動情報記録水を製造する工程と、
前記ベースとなる混合振動情報記録水の振動情報を、振動情報記録装置を用いて所定容量かつ所定数の振動情報記録水にそれぞれ記録して第一の混合振動情報記録水を所定数複製する工程と、
前記所定数の第一の混合振動情報記録水をすべて混合して第二の混合振動情報記録水を製造する工程と、
前記複製〜混合〜複製の工程を所定回数繰り返して製造された処理済振動情報記録水（２）と顔料（１）を所定の比率で混合攪拌する工程と、
前記混合攪拌工程後の顔料（４ａ）を低温乾燥環境下で所定時間自然放置して水分を蒸発させる工程と、
前記水分蒸発を介して凝固状態となった顔料（４ｂ）をパウダー状に粉砕する工程と、
前記パウダー状に粉砕された顔料（４ｃ）を成形前の樹脂（５）に所定比率で配合する工程と、
前記パウダー状の顔料（４ｃ）が配合された樹脂（５ａ）を所定の形状に成形することで所定の身体能力向上具（６）を製造することを特徴とする身体能力向上具の製造方法。
【請求項２】
精製水にＦｅ化合物含有鉱石を所定期間接触させて得られるＦｅ化合物接触水と塩化ナトリウムを所定の比率で混合し、その後精製水により所定の倍率で希釈して所定時間攪拌する工程を所定回数繰り返して得られる振動情報記録水に、振動情報計測装置に予め記録され、且つ身体能力の向上作用を有する固有の「陰」、「陽」、「中庸」の性質を持つ振動情報を振動情報インプリンターを用いてそれぞれ３種製造する工程と、
前記「陰」、「陽」、「中庸」の性質を持つ振動情報が記録された３種の振動情報記録水を混合してベースとなる混合振動情報記録水を製造する工程と、
前記ベースとなる混合振動情報記録水の振動情報を、振動情報記録装置を用いて所定容量かつ所定数の振動情報記録水にそれぞれ記録して第一の混合振動情報記録水を所定数複製する工程と、
前記所定数の第一の混合振動情報記録水をすべて混合して第二の混合振動情報記録水を製造する工程と、
前記複製〜混合〜複製の工程を所定回数繰り返して製造された処理済振動情報記録水（２）と鉱石（１０）を所定の比率で混合攪拌する工程と、
前記混合攪拌工程後の鉱石（１１ａ）を常温で所定時間自然放置する工程と、
前記所定時間自然放置された鉱石（１１ｂ）を所定の高温環境下で焼成する工程と、
前記焼成後の鉱石（１１ｃ）を粉砕する工程と、
前記粉砕された鉱石（１１ｄ）をセラミック用粘土（１２）と混合して練る工程と、
前記鉱石（１１ｄ）が練り込まれたセラミック用粘土（１２ａ）を所定の形状に成形して焼き入れすることで所定の身体能力向上具（６ａ）を製造することを特徴とする身体能力向上具の製造方法。
【請求項３】
精製水にＦｅ化合物含有鉱石を所定期間接触させて得られるＦｅ化合物接触水と塩化ナトリウムを所定の比率で混合し、その後精製水により所定の倍率で希釈して所定時間攪拌する工程を所定回数繰り返して得られる振動情報記録水に、振動情報計測装置に予め記録され、且つ身体能力の向上作用を有する固有の「陰」、「陽」、「中庸」の性質を持つ振動情報を振動情報インプリンターを用いてそれぞれ３種製造する工程と、
前記「陰」、「陽」、「中庸」の性質を持つ振動情報が記録された３種の振動情報記録水を混合してベースとなる混合振動情報記録水を製造する工程と、
前記ベースとなる混合振動情報記録水の振動情報を、振動情報記録装置を用いて所定容量かつ所定数の振動情報記録水にそれぞれ記録して第一の混合振動情報記録水を所定数複製する工程と、
前記所定数の第一の混合振動情報記録水をすべて混合して第二の混合振動情報記録水を製造する工程と、
前記複製〜混合〜複製の工程を所定回数繰り返して製造された処理済振動情報記録水（２）と染料（１３）を所定の比率で混合攪拌する工程と、
前記処理済振動情報記録水（２）を混合攪拌した染料（１３ａ）を常温で所定時間自然放置する工程と、
前記所定時間自然放置された染料（１３ｂ）に繊維材（１４）を常温環境下で漬浸させて染色する工程と、
前記染色された繊維材（１４ａ）を用いて所定形状の身体能力向上具（６ｂ）を製造することを特徴とする身体能力向上具の製造方法。
【請求項４】
精製水にＦｅ化合物含有鉱石を所定期間接触させて得られるＦｅ化合物接触水と塩化ナトリウムを所定の比率で混合し、その後精製水により所定の倍率で希釈して所定時間攪拌する工程を所定回数繰り返して得られる振動情報記録水に、振動情報計測装置に予め記録され、且つ身体能力の向上作用を有する固有の「陰」、「陽」、「中庸」の性質を持つ振動情報を振動情報インプリンターを用いてそれぞれ３種製造する工程と、
前記「陰」、「陽」、「中庸」の性質を持つ振動情報が記録された３種の振動情報記録水を混合してベースとなる混合振動情報記録水を製造する工程と、
前記ベースとなる混合振動情報記録水の振動情報を、振動情報記録装置を用いて所定容量かつ所定数の振動情報記録水にそれぞれ記録して第一の混合振動情報記録水を所定数複製する工程と、
前記所定数の第一の混合振動情報記録水をすべて混合して第二の混合振動情報記録水を製造する工程と、
前記複製〜混合〜複製の工程を所定回数繰り返して製造された処理済振動情報記録水（２）と所定の塗料の一部を構成する原料（１５）を所定の比率で混合攪拌する工程と、
前記混合攪拌工程後の原料（１５ａ）を他の原料（１６）と混合することで所定の塗料原料（１７）を生成する工程と、
前記生成された塗料原料（１７）を所定の物品（１８）に塗布することで所定の身体能力向上具（６ｃ）を製造することを特徴とする身体能力向上具の製造方法。
【請求項５】
前記請求項１乃至４の何れかに記載の製造方法により製造されることを特徴とする身体能力向上具。
【請求項６】
前記身体能力向上具が各種の身体接触媒体（７）に装着可能な構成にしてなることを特徴とする請求項５記載の身体能力向上具。
【発明の詳細な説明】
【技術分野】
【０００１】  本発明は、生命体が持つ固有の振動情報を記録し、且つ長期安定的に保存することが出来る振動情報記録水に、人の身体能力を高めることを目的とする振動情報を振動情報記録装置を介して記録し、その後該振動情報が記録された振動情報記録水と所定の物質とを混合攪拌した後所定の工程を介して得られる身体能力向上具の製造方法及びその製造方法により製造される身体能力向上具に関する。
【背景技術】
【０００２】  従来、この種、生命体が持つ固有の振動情報を記録し、且つ長期安定的に保存することが出来る振動情報記録水としては、本願出願人が出願済みである特願２００２−３６９０３９号が存在すると共に、かかる出願済みの振動情報記録水に生体に関する何らかの能力を高める振動情報、例えば生命力を支援する振動情報を記録生成する方法としては、本願出願人が出願済みである特願２００３−１７５５８５号が存在する。
【特許文献１】特願２００２−３６９０３９号
【特許文献２】特願２００３−１７５５８５号
【０００３】  即ち、上記生成方法は、振動情報計測装置にあらかじめ内蔵された「陰」の性質を持つ振動情報と、「陽」の性質を持つ振動情報と、「中庸」の性質を持つ振動情報のそれぞれを振動情報計測装置に付属してなる振動情報インプリンターを用いて所定容量の振動情報記録水にそれぞれ記録して３種の振動情報記録水を製造する工程と、その後３種の振動情報記録水を混合して第一の混合振動情報記録水を製造する工程と、その後前記第一の混合振動情報記録水の振動情報を、振動情報記録装置を用いて所定容量かつ所定数の振動情報記録水にそれぞれ記録して第一の混合振動情報記録水を所定数複製する工程と、その後所定数の第一の混合振動情報記録水をすべて混合して第二の混合振動情報記録水を製造する工程と、その後前記複製〜混合〜複製の工程を所定回数繰り返すことで生体の生命力を支援する振動情報を振動情報記録水に記録して保存することが出来るというものである。【０００４】  よって、上記生体の生命力を支援する振動情報の生成方法によれば、振動情報記録水に記録される振動情報は、例えば、それを飲用することにより、生体にとって「異物」としての負担を与えることなく生体の生命力を高めることができるという利点を奏するものである。
【発明の開示】
【発明が解決しようとする課題】
【０００５】  上記振動情報の生成方法は、生体の生命力を支援する振動情報が記録された振動情報記録水を飲用することで生体の生命力を高めることができるという利点を奏するものであるが、その後の研究により生体が特定の振動情報が記録された振動情報記録水を含有する物質に所定時間接触しているだけで飲用した場合と略同等の利点を得ることが出来るという事実が判明した。【０００６】  よって、本願発明は人の身体能力を高めることを目的とする振動情報が記録された振動情報記録水と所定の物質とを混合攪拌した後所定の工程を介するだけで混合攪拌される物質そのものを簡単且つ確実に振動情報記録素材に変え、その結果として身体能力の向上作用を有する振動情報を長期的且つ安定的に記録することが可能で、しかも触れているだけで使用する人の最大筋力の向上、心肺機能の向上、集中力の向上を容易に促すことが出来るという極めて優れた身体能力向上具を提供することを課題とするものである。
【課題を解決するための手段】
【０００７】  本発明は上記課題を解決すべくなされたものであり、かかる身体能力向上具の製造方法は、精製水にＦｅ化合物含有鉱石を所定期間接触させて得られるＦｅ化合物接触水と塩化ナトリウムを所定の比率で混合し、その後精製水により所定の倍率で希釈して所定時間攪拌する工程を所定回数繰り返して得られる振動情報記録水に、振動情報計測装置に予め記録され、且つ身体能力の向上作用を有する固有の「陰」、「陽」、「中庸」の性質を持つ振動情報を振動情報インプリンターを用いてそれぞれ３種製造する工程と、
前記「陰」、「陽」、「中庸」の性質を持つ振動情報が記録された３種の振動情報記録水を混合してベースとなる混合振動情報記録水を製造する工程と、
前記ベースとなる混合振動情報記録水の振動情報を、振動情報記録装置を用いて所定容量かつ所定数の振動情報記録水にそれぞれ記録して第一の混合振動情報記録水を所定数複製する工程と、
前記所定数の第一の混合振動情報記録水をすべて混合して第二の混合振動情報記録水を製造する工程と、
前記複製〜混合〜複製の工程を所定回数繰り返して製造された処理済振動情報記録水（２）と顔料（１）を所定の比率で混合攪拌する工程と、
前記混合攪拌工程後の顔料（４ａ）を低温乾燥環境下で所定時間自然放置して水分を蒸発させる工程と、
前記水分蒸発を介して凝固状態となった顔料（４ｂ）をパウダー状に粉砕する工程と、
前記パウダー状に粉砕された顔料（４ｃ）を成形前の樹脂（５）に所定比率で配合する工程と、
前記パウダー状の顔料（４ｃ）が配合された樹脂（５ａ）を所定の形状に成形することで所定の身体能力向上具（６）を製造することにある。【０００８】  更に、本発明にかかる身体能力向上具の製造方法は、精製水にＦｅ化合物含有鉱石を所定期間接触させて得られるＦｅ化合物接触水と塩化ナトリウムを所定の比率で混合し、その後精製水により所定の倍率で希釈して所定時間攪拌する工程を所定回数繰り返して得られる振動情報記録水に、振動情報計測装置に予め記録され、且つ身体能力の向上作用を有する固有の「陰」、「陽」、「中庸」の性質を持つ振動情報を振動情報インプリンターを用いてそれぞれ３種製造する工程と、
前記「陰」、「陽」、「中庸」の性質を持つ振動情報が記録された３種の振動情報記録水を混合してベースとなる混合振動情報記録水を製造する工程と、
前記ベースとなる混合振動情報記録水の振動情報を、振動情報記録装置を用いて所定容量かつ所定数の振動情報記録水にそれぞれ記録して第一の混合振動情報記録水を所定数複製する工程と、
前記所定数の第一の混合振動情報記録水をすべて混合して第二の混合振動情報記録水を製造する工程と、
前記複製〜混合〜複製の工程を所定回数繰り返して製造された処理済振動情報記録水（２）と鉱石（１０）を所定の比率で混合攪拌する工程と、
前記混合攪拌工程後の鉱石（１１ａ）を常温で所定時間自然放置する工程と、
前記所定時間自然放置された鉱石（１１ｂ）を所定の高温環境下で焼成する工程と、
前記焼成後の鉱石（１１ｃ）を粉砕する工程と、
前記粉砕された鉱石（１１ｄ）をセラミック用粘土（１２）と混合して練る工程と、
前記鉱石（１１ｄ）が練り込まれたセラミック用粘土（１２ａ）を所定の形状に成形して焼き入れすることで所定の身体能力向上具（６ａ）を製造することにある。【０００９】  更に、本発明にかかる身体能力向上具の製造方法は、精製水にＦｅ化合物含有鉱石を所定期間接触させて得られるＦｅ化合物接触水と塩化ナトリウムを所定の比率で混合し、その後精製水により所定の倍率で希釈して所定時間攪拌する工程を所定回数繰り返して得られる振動情報記録水に、振動情報計測装置に予め記録され、且つ身体能力の向上作用を有する固有の「陰」、「陽」、「中庸」の性質を持つ振動情報を振動情報インプリンターを用いてそれぞれ３種製造する工程と、
前記「陰」、「陽」、「中庸」の性質を持つ振動情報が記録された３種の振動情報記録水を混合してベースとなる混合振動情報記録水を製造する工程と、
前記ベースとなる混合振動情報記録水の振動情報を、振動情報記録装置を用いて所定容量かつ所定数の振動情報記録水にそれぞれ記録して第一の混合振動情報記録水を所定数複製する工程と、
前記所定数の第一の混合振動情報記録水をすべて混合して第二の混合振動情報記録水を製造する工程と、
前記複製〜混合〜複製の工程を所定回数繰り返して製造された処理済振動情報記録水（２）と染料（１３）を所定の比率で混合攪拌する工程と、
前記処理済振動情報記録水（２）を混合攪拌した染料（１３ａ）を常温で所定時間自然放置する工程と、
前記所定時間自然放置された染料（１３ｂ）に繊維材（１４）を常温環境下で漬浸させて染色する工程と、
前記染色された繊維材（１４ａ）を用いて所定形状の身体能力向上具（６ｂ）を製造することにある。【００１０】  更に、本発明にかかる身体能力向上具の製造方法は、精製水にＦｅ化合物含有鉱石を所定期間接触させて得られるＦｅ化合物接触水と塩化ナトリウムを所定の比率で混合し、その後精製水により所定の倍率で希釈して所定時間攪拌する工程を所定回数繰り返して得られる振動情報記録水に、振動情報計測装置に予め記録され、且つ身体能力の向上作用を有する固有の「陰」、「陽」、「中庸」の性質を持つ振動情報を振動情報インプリンターを用いてそれぞれ３種製造する工程と、
前記「陰」、「陽」、「中庸」の性質を持つ振動情報が記録された３種の振動情報記録水を混合してベースとなる混合振動情報記録水を製造する工程と、
前記ベースとなる混合振動情報記録水の振動情報を、振動情報記録装置を用いて所定容量かつ所定数の振動情報記録水にそれぞれ記録して第一の混合振動情報記録水を所定数複製する工程と、
前記所定数の第一の混合振動情報記録水をすべて混合して第二の混合振動情報記録水を製造する工程と、
前記複製〜混合〜複製の工程を所定回数繰り返して製造された処理済振動情報記録水（２）と所定の塗料の一部を構成する原料（１５）を所定の比率で混合攪拌する工程と、
前記混合攪拌工程後の原料（１５ａ）を他の原料（１６）と混合することで所定の塗料原料（１７）を生成する工程と、
前記生成された塗料原料（１７）を所定の物品（１８）に塗布することで所定の身体能力向上具（６ｃ）を製造することにある。【００１１】  よって、上記製造方法により製造された身体能力向上具（６），（６ａ），（６ｂ），（６ｃ）によれば、所定の形状に成形される樹脂（５ａ）、所定の形状で焼き入れされるセラミック用粘土（１２）、染色されて所定の用途に適した物品形状に縫製される繊維材（１４）、所定の物品（１８）に塗布される塗料原料（１７）を簡単且つ確実に振動情報記録素材に変えることが出来、その結果として身体能力の向上作用を有する振動情報を長期的且つ安定的に記録した各種の身体能力向上具（６），（６ａ），（６ｂ），（６ｃ）を用いるだけで使用する人の最大筋力の向上、心肺機能の向上、集中力の向上を容易に促すことが出来るという利点がある。【００１２】  更に、前記製造方法により製造される身体能力向上具（６），（６ａ），（６ｂ），（６ｃ）が各種の身体接触媒体（７）に装着可能な場合には、既存する各種の身体接触媒体（７）に身体能力向上具（６），（６ａ），（６ｂ），（６ｃ）を後付けするだけで既存する各種の身体接触媒体（７）を瞬時且つ簡単に振動情報記録素材に変えることが可能となるばかりか、かかる身体接触媒体（７）に接触するだけで身体能力の向上作用を有する振動情報を長期的且つ安定的に記録した身体接触媒体（７）を介して使用する人の最大筋力の向上、心肺機能の向上、集中力の向上を促すことが出来るという利点がある。【００１３】  更に、例えば、前記身体接触媒体（７）がゴルフクラブを形成すると共に、身体能力向上具が前記ゴルフクラブ７に装着すべく所定の形状に成形されたゴルフクラブ用グリップである場合には、振動情報記録素材として新たに生まれ変わった顔料による重量の増加を気にすることなく、更にグリップ成形素材の感触をも全く損なうことなく、身体能力の向上作用を有する振動情報を長期的且つ安定的に記録した前記グリップを握りしめるだけで使用する人の最大筋力の向上、心肺機能の向上、集中力の向上を促すゴルフクラブ用グリップを大量且つ安価に生産することが出来るという利点がある。
【発明の効果】
【００１４】  叙上の様に、本発明にかかる製造方法により製造された身体能力向上具（６），（６ａ），（６ｂ），（６ｃ）によれば、所定の形状に成形される樹脂、所定の形状で焼き入れされるセラミック用原料に用いられる鉱石、染色されて所定の用途に適した物品形状に縫製される繊維材、所定の物品に塗布される塗料原料を簡単且つ確実に振動情報記録素材に変えることが出来、その結果として身体能力の向上作用を有する振動情報を長期的且つ安定的に記録した各種の身体能力向上具（６），（６ａ），（６ｂ），（６ｃ）を用いるだけで使用する人の最大筋力の向上、心肺機能の向上、集中力の向上を容易に促すことが出来るという利点がある。
【発明を実施するための最良の形態】
【００１５】  以下、本発明における身体能力向上具の製造方法を用いて各種の身体能力向上具を製造する場合の実施形態を図面に従って説明する。
【第一実施形態】
【００１６】  先ず、本願発明の身体能力向上具を製造する場合において、例えば、天然ゴム等の樹脂を振動情報記録素材に変化させて身体能力の向上作用を促す身体能力向上具として、ゴルフクラブに用いられるゴルフクラブ用グリップを適応させた場合について説明する。
【００１７】  一般的にゴルフクラブ用グリップ（以下、グリップという）の使用感は、重量、材質、溝パターン（凹凸で表現されたグリップ表面の構造）の３要素によって決定され、更にグリップの平均的な重量は、ゴルフクラブ全体のバランスから現在では３５〜６０ｇ、パター用では５０〜７０ｇとおおよその経験値から略定まっているのが現状である。
【００１８】  また、材質においても、生ゴム、天然ゴムが主流を占め、ゴムの中に繊維（糸）を埋め込む工夫などが施されたものもある。溝パターンは、各社独自に工夫が施されているが、これは使用感の良し悪しを決定づける要素としてはさほど影響を及ぼすものではなく、むしろデザイン的要素を重視したにすぎない。
【００１９】  よって、今までのグリップに関しては、使用者の使用感を如何に高めることが出来るかという点のみを考慮して各メーカーが開発を行ってきたが、近年ゴルフクラブにも何らかの付加価値をもたせるべくグリップのシリコンゴムに特殊鉱石を練り込むなどして使用者にマイナスイオン効果や遠赤外線効果などの性質を付加し、使用者が接触するにあたり該使用者の生体に何らかのよい影響を与えるという考えのもとに新しい付加価値を有したグリップ付きゴルフクラブが販売されてはいるものの、例えばシリコンゴム使用グリップに鉱石を練り込むという場合には、グリップの重量が２０〜３０ｇ重くなり、その結果として使用感が悪くなるだけでなく、ゴルフクラブの基本的な製品バランスが変化してしまうという問題が生じ、更にマイナスイオン発生効果や遠赤外線発生効果等の付加価値をゴルフクラブに付加した場合であっても身体能力向上にどれほどの影響を与えるのかについては確実なデータが得られていないのが実状である。
【００２０】  従って、グリップに何らかの性質を付与し、使用する人の身体能力を高めようというアプローチ自体は、極めて有用なアプローチだと評価でき、よって以下に本願出願人が出願済みの特願２００２−３６９０３９号を介して得られた振動情報記録水に特願２００３−１７５５８５号の情報記録生成方法を用いて人の身体能力を高める振動情報をグリップの重量、製品特性及び使用感を全く変化させることなく確実に使用する人の身体能力を高めることを可能にするグリップ（身体能力向上具）の製造方法について、その具体的な実施の形態を図面に従って詳述する。
【００２１】  先ず、図１（イ）に示すように、前記特願２００２−３６９０３９号の明細書にて開示した如く、精製水にＦｅ化合物含有鉱石を所定期間接触させて得られるＦｅ化合物接触水と塩化ナトリウムを所定の比率で混合し、その後精製水により所定の倍率で希釈して所定時間攪拌する工程を所定回数繰り返して得られる振動情報記録水に、特願２００３−１７５５８５号の明細書にて開示した如く、振動情報計測装置に予め記録され、且つ身体能力の向上作用を有する固有の「陰」、「陽」、「中庸」の性質を持つ振動情報を振動情報インプリンターを用いてそれぞれ３種製造する工程と、
前記「陰」、「陽」、「中庸」の性質を持つ振動情報が記録された３種の振動情報記録水を混合してベースとなる混合振動情報記録水を製造する工程と、
前記ベースとなる混合振動情報記録水の振動情報を、振動情報記録装置を用いて所定容量かつ所定数の振動情報記録水にそれぞれ記録して第一の混合振動情報記録水を所定数複製する工程と、
前記所定数の第一の混合振動情報記録水をすべて混合して第二の混合振動情報記録水を製造する工程と、
前記複製〜混合〜複製の工程を所定回数繰り返して製造された処理済振動情報記録水２と顔料１とを、２：１の重量比率で所定の容器３に移し変え、その後処理済振動情報記録水２により希釈された顔料４を同図（ロ）のように混合攪拌し均等に混合する。
【００２２】  次に、同図（ハ）に示すように、混合攪拌工程後の顔料４ａを５０〜６０℃の低温乾燥環境下（低温乾燥室に収容するのが好ましい）で１４８時間以上自然放置し水分を蒸発させる。
【００２３】  その後、同図（ニ）に示すように、１４８時間以上経過後水分を蒸発させて凝固状態となった顔料４ｂを、同図（ホ）のように、パウダー状に粉砕し、その後パウダー状に粉砕された顔料４ｃを成形前の樹脂５の容量に対して５％配合する。（同図（ヘ）参照）
【００２４】  次に、図２（イ）のように、前記パウダー状の顔料４ｃが配合された樹脂５ａを成型装置９を介して所定の形状のグリップ（身体能力向上具）６として製造した後、同図（ロ）のように、かかるグリップ６を所定のゴルフクラブ（身体接触媒体）７に装着するだけでゴルフコースを廻るゴルフファー（使用人）の身体能力の向上作用を有する振動情報を長期的且つ安定的に記録すると共に該ゴルフクラブを使用する人の最大筋力の向上、心肺機能の向上、集中力の向上を容易に促すことが可能なゴルフクラブ（身体接触媒体）７を提供することが出来るのである。
【第二実施形態】
【００２５】  尚、上記第一実施形態では、顔料を振動情報記録素材に変化させて身体能力の向上作用を促す身体能力向上具として、ゴルフクラブ７に用いられるゴルフクラブ用グリップ６に適応させた場合について説明したが、本発明にかかる身体能力向上具の製造方法を用いて製造される身体能力向上具は、必ずしも顔料に限定されるものではなく、例えば、セラミック原料に適応させることも出来る。
【００２６】  即ち、図３（イ）に示すように、前記振動情報記録水に、振動情報計測装置に予め記録され、且つ身体能力の向上作用を有する固有の「陰」、「陽」、「中庸」の性質を持つ振動情報を振動情報インプリンターを用いてそれぞれ３種製造する工程と、
前記「陰」、「陽」、「中庸」の性質を持つ振動情報が記録された３種の振動情報記録水を混合してベースとなる混合振動情報記録水を製造する工程と、
前記ベースとなる混合振動情報記録水の振動情報を、振動情報記録装置を用いて所定容量かつ所定数の振動情報記録水にそれぞれ記録して第一の混合振動情報記録水を所定数複製する工程と、
前記所定数の第一の混合振動情報記録水をすべて混合して第二の混合振動情報記録水を製造する工程と、
前記複製〜混合〜複製の工程を所定回数繰り返して製造された処理済振動情報記録水２と粘土の一種である鉱石（実際にはカオリンが好ましい）１０を所定の比率で容器３に入れ、その後同図（ロ）ように、処理済振動情報記録水２と共に容器３に入れられた鉱石１１を混合攪拌し、その後同図（ハ）のように、混合攪拌により処理済振動情報記録水２が練り込まれた鉱石１１ａを常温で１４８時間以上自然放置し、次に同図（ニ）に示すように、自然放置された鉱石１１ｂを、同図（ホ）のように、８００〜１５００℃の高温環境下で焼成して水分を完全に除去する。
【００２７】  次に、同図（ヘ）に示すように、焼成後の鉱石１１ｃを粉砕し、その後粉砕された鉱石１１ｄをセラミック用粘土１２と混合して練り込んだ後、同図（ト）のように、鉱石１１ｄが練り込まれたセラミック用粘土（１２ａ）を所定の形状に成形して焼き入れすることで、例えば人が触れて使用するブレスレットやネックレス（直接的な身体接触媒体）をはじめとする各種セラミック（身体能力向上具）６ａを製造することが出来る。
【００２８】  よって、この場合には、鉱石を振動情報記録素材に変化させることが出来、よってこの鉱石が含有されたセラミック等の身体能力向上具６ａを手に触れて使用するだけで、最大筋力の向上、心肺機能の向上、集中力の向上を容易に促すことが出来るという利点がある。
【００２９】  また、この鉱石を原料の一つに用いて、セラミックス製タイルを製造することも可能である。この場合には、製造されたタイルに接触するが如くかかるタイルが敷き詰められたり、又壁面に使用された空間に居るだけで前記同様に最大筋力の向上、心配機能の向上、集中力の向上を容易に促すことが可能となり、結果としてストレスを解消しつつ健康の維持・増進に役立てることもできるという副次効果を有する。
【００３０】  更に、上記の如く振動情報記録素材に変化する鉱石を原料の一つに用いて食器や食料品の保存器を製造してもよい。この場合には、食器や保存器に接触した食料品が影響を受けることとなり、それを食べた人に対して、健康維持作用や健康増進作用を大幅に向上させることが可能になるという副次効果も認められた。
【第三実施形態】
【００３１】  次に、本発明にかかる身体能力向上具の製造方法を用いて染料を振動情報記録素材に変化させる場合について説明する。
【００３２】  図４（イ）に示すように、前記同様の振動情報記録水に、振動情報計測装置に予め記録され、且つ身体能力の向上作用を有する固有の「陰」、「陽」、「中庸」の性質を持つ振動情報を振動情報インプリンターを用いてそれぞれ３種製造する工程と、
前記「陰」、「陽」、「中庸」の性質を持つ振動情報が記録された３種の振動情報記録水を混合してベースとなる混合振動情報記録水を製造する工程と、
前記ベースとなる混合振動情報記録水の振動情報を、振動情報記録装置を用いて所定容量かつ所定数の振動情報記録水にそれぞれ記録して第一の混合振動情報記録水を所定数複製する工程と、
前記所定数の第一の混合振動情報記録水をすべて混合して第二の混合振動情報記録水を製造する工程と、
前記複製〜混合〜複製の工程を所定回数繰り返して製造された処理済振動情報記録水２と染料１３を所定の比率で容器３に入れ、その後同図（ロ）のように、混合攪拌して得られた染料１３ａを常温で所定時間自然放置し、次に同図（ハ）に示すように、所定時間自然放置された染料１３ｂに繊維材１４を常温環境下で漬浸させて染色し、次に同図（ニ）のように、染色された繊維材１４ａを用いて直接の身体接触媒体となるシャツ等の衣類、寝装具、ジュータン、カーテン等各種繊維製品（身体能力向上具）６ｂを製造することが出来る。
【００３３】  よって、この場合でも、染料を振動情報記録素材に変化させることが出来、よってこの染料が含有された衣類等の身体能力向上具６ｂを身にまとうか触れているだけで、最大筋力の向上、心肺機能の向上、集中力の向上を容易に促すことが出来るという利点がある。
【００３４】  更に、上記の如く日常的に身にまとう衣類、睡眠中継続的に接触する寝装具のみならず住空間に用いられるジュータン、カーテン等は、それぞれ単に身体能力向上を促すだけでなく、健康維持・増進に役立つという利点もある。
【第四実施形態】
【００３５】  更に、本発明にかかる身体能力向上具の製造方法を用いて、液体化学製品原料、例えば塗料等の液体化学製品原料を振動情報記録素材に変化させてもよい。
【００３６】  以下、かかる塗料等の液体化学製品原料を振動情報記録素材に変化させる場合について説明する。
【００３７】  図５（イ）に示すように、前記振動情報記録水に、振動情報計測装置に予め記録され、且つ身体能力の向上作用を有する固有の「陰」、「陽」、「中庸」の性質を持つ振動情報を振動情報インプリンターを用いてそれぞれ３種製造する工程と、
前記「陰」、「陽」、「中庸」の性質を持つ振動情報が記録された３種の振動情報記録水を混合してベースとなる混合振動情報記録水を製造する工程と、
前記ベースとなる混合振動情報記録水の振動情報を、振動情報記録装置を用いて所定容量かつ所定数の振動情報記録水にそれぞれ記録して第一の混合振動情報記録水を所定数複製する工程と、
前記所定数の第一の混合振動情報記録水をすべて混合して第二の混合振動情報記録水を製造する工程と、
前記複製〜混合〜複製の工程を所定回数繰り返して製造された処理済振動情報記録水２と所定の液体化学製品の一部を構成する原料１５を所定の比率で容器３に入れ、その後同図（ロ）のように、混合攪拌して得られた原料１５ａを、同図（ハ）に示すように、塗料を構成する残りの原料１６と共に他の容器３ａに入れて混合させることで、同図（ニ）のように、所定の液体化学製品原料１７を生成し、その後同図（ホ）のように、前記生成された液体化学製品原料１７を所定の物品１８に塗布することで、例えば、直接の身体接触媒体となる床材、壁材等の建築材（身体能力向上具）６ｃを製造することが出来る。
【００３８】  よって、この場合であっても、塗料等の一部を構成する原料を振動情報記録素材に変化させることが出来、よってこの原料が含有された塗料が塗布された建築材等の身体能力向上具６ｃに触れているだけで、最大筋力の向上、心肺機能の向上、集中力の向上を容易に促すことが出来るという利点がある。よって、例えば、各種運動や室内競技に使用される体育館の床等に活用した場合に特に運動者に有効に働くだけでなく、住空間のフローリング床等に塗料を塗布した場合には、単に身体能力向上を促すだけでなく、健康維持・増進をも図ることが出来るという利点がある。
【第五実施形態】
【００３９】  更に、第四実施形態の応用例として、塗料等を製造する場合、液体化学製品原料を振動情報記録素材に用いる代わりに、前記振動情報記録水に、振動情報計測装置に予め記録され、且つ身体能力の向上作用を有する固有の「陰」、「陽」、「中庸」の性質を持つ振動情報を振動情報インプリンターを用いてそれぞれ３種製造する工程と、
前記「陰」、「陽」、「中庸」の性質を持つ振動情報が記録された３種の振動情報記録水を混合してベースとなる混合振動情報記録水を製造する工程と、
前記ベースとなる混合振動情報記録水の振動情報を、振動情報記録装置を用いて所定容量かつ所定数の振動情報記録水にそれぞれ記録して第一の混合振動情報記録水を所定数複製する工程と、
前記所定数の第一の混合振動情報記録水をすべて混合して第二の混合振動情報記録水を製造する工程と、
前記複製〜混合〜複製の工程を所定回数繰り返して製造された処理済振動情報記録水２を直接、振動情報記録素材として用いるケースもある。
【００４０】  以下、かかる塗料等の原料として振動情報記録水をそのまま用いる場合について説明する。
【００４１】  図６（イ）に示すように、前記振動情報記録水に、振動情報計測装置に予め記録され、且つ身体能力の向上作用を有する固有の「陰」、「陽」、「中庸」の性質を持つ振動情報を振動情報インプリンターを用いてそれぞれ３種製造する工程と、
前記「陰」、「陽」、「中庸」の性質を持つ振動情報が記録された３種の振動情報記録水を混合してベースとなる混合振動情報記録水を製造する工程と、
前記ベースとなる混合振動情報記録水の振動情報を、振動情報記録装置を用いて所定容量かつ所定数の振動情報記録水にそれぞれ記録して第一の混合振動情報記録水を所定数複製する工程と、
前記所定数の第一の混合振動情報記録水をすべて混合して第二の混合振動情報記録水を製造する工程と、
前記複製〜混合〜複製の工程を所定回数繰り返して製造された処理済振動情報記録水２と塗料を構成する残りの原料１９を所定の比率で容器３に入れて混合させることで、
同図（ロ）のように、所定の液体化学製品原料２０を生成し、その後同図（ハ）のように、前記生成された液体化学製品原料２０を所定の物品２１に塗布することで、例えば、直接の身体接触媒体となる床材、壁材等の建築材（身体能力向上具）６ｄを製造することが出来る。
【００４２】  よって、第四実施形態と同様に、この原料が含有された塗料が塗布された建築材等の身体能力向上具６ｄに触れているだけで、最大筋力の向上、心肺機能の向上、集中力の向上を容易に促すことが出来るという利点がある。よって、例えば、各種運動や室内競技に使用される体育館の床等に活用した場合に特に運動者に有効に働くだけでなく、住空間のフローリング床等に塗料を塗布した場合には、単に身体能力向上を促すだけでなく、健康維持・増進をも図ることが出来るという利点がある。
【００４３】  尚、上記実施形態において、各種製造方法により製造された身体能力向上具６、６ａ、６ｂ、６ｃ、６ｄによれば、所定の形状に成形される樹脂、所定の形状で焼き入れされるセラミック用粘土の鉱石、染色されて所定の用途に適した物品形状に縫製される繊維材、所定の物品に塗布される塗料原料を簡単且つ確実に振動情報記録素材に変えることが出来、その結果として身体能力の向上作用を有する振動情報を長期的且つ安定的に記録した各種の身体能力向上具を用いるだけで使用する人の最大筋力の向上、心肺機能の向上、集中力の向上を容易に促すことが出来るという利点があるが、必ずしも上記用途に限定されるものではなく本発明にかかる製造方法を介して得られる身体能力向上具の形状、材質、用途等も本発明の意図する範囲内で任意に変更自在であるのは言うまでもない。
【００４４】  更に、本発明にかかる身体能力向上具を各種の身体接触媒体７に後付けタイプとして装着可能なものとして製品化しても全く問題がない。
即ち、例えば、図７に示すように、通常の樹脂製グリップ８を具備したゴルフクラブ（身体接触媒体）７に位置決め保持手段を具備した身体能力向上具を装着してもよく、この場合であっても既存するゴルフクラブ（身体接触媒体）７を瞬時且つ簡単に振動情報記録素材に変えることが可能となるばかりか、かかるゴルフクラブ７に触れるだけで身体能力の向上作用を有する振動情報を長期的且つ安定的に記録したゴルフクラブ７を介して使用する人の最大筋力の向上、心肺機能の向上、集中力の向上を促すことが可能となり最良のプレーを行うことが出来るという利点があるが、必ずしも身体接触媒体７がゴルフクラブに限定されるものではなく、要は身体能力向上具が後付けで装着可能であれば身体接触媒体の種類、形状、大きさ、材質等も一切限定されるものではない。
出来るという利点がある
【産業上の利用可能性】
【００４５】  本発明は、人の身体能力を高めることを目的とする振動情報が記録された振動情報記録水と所定の物質とを混合攪拌した後所定の工程を介するだけで混合攪拌される物質そのものを簡単且つ確実に振動情報記録素材に変え、その結果として身体能力の向上作用を有する振動情報を長期的且つ安定的に記録することが可能で、しかも触れているだけで使用する人の最大筋力の向上、心肺機能の向上、集中力の向上を容易に促すことが出来る身体能力向上具に関するものである。
【図面の簡単な説明】
【００４６】
【図１】本発明にかかる身体能力向上具の製造方法を実現するための製造工程を示した模式図。
【図２】本発明の身体能力向上具の製造方法の他の実施形態を実現するための製造工程を示した模式図。
【図３】本発明の身体能力向上具の製造方法の他の実施形態を実現するための製造工程を示した模式図。
【図４】本発明の身体能力向上具の製造方法の他の実施形態を実現するための製造工程を示した模式図。
【図５】本発明の身体能力向上具の製造方法の他の実施形態を実現するための製造工程を示した模式図。
【図６】本発明の身体能力向上具の製造方法の他の実施形態を実現するための製造工程を示した模式図。
【図７】本発明の身体能力向上具の製造方法によって製造された身体能力向上具の他の実施形態を示す概略説明図。
【符号の説明】
【００４７】  １…顔料
２…処理済振動情報記録水
３…容器
５…樹脂
６…身体能力向上具（グリップ）
７…身体接触媒体（ゴルフクラブ）
【図１】
2006158929.tif 000003
【図２】
2006158929.tif 000004
【図３】
2006158929.tif 000005
【図４】
2006158929.tif 000006
【図５】
2006158929.tif 000007
【図６】
2006158929.tif 000008
【図７】
2006158929.tif 000009